(57)【要約】【課題】ガラス繊維織物の表面からサイズ剤を除去する際に、熱処理と同等の効果を得ることができるガラス繊維織物の洗浄方法を提供する。【解決手段】ガラス繊維織物の洗浄方法は、ガラス繊維フィラメントの表面からサイズ剤を除去する際に、澱粉分解酵素及びＨＬＢ値の異なる２種以上の非イオン界面活性剤を用いて洗浄を行う第１洗浄処理と、洗浄流体による第２洗浄処理の２つの工程で処理する。
2014049877.tif 000002
【特許請求の範囲】
【請求項１】
ガラス繊維フィラメントにより形成された繊維束を製織することにより得られたガラス繊維織物のガラス繊維表面からサイズ剤を除去するための洗浄方法であって、
該ガラス繊維織物を、澱粉分解酵素と、ＨＬＢ値１２．０〜１５．５のＨＬＢ値の異なる２種以上の非イオン界面活性剤を含む洗浄液に浸漬する第１洗浄処理と、洗浄流体による第２洗浄処理との少なくとも２つの工程で処理することを特徴とするガラス繊維織物の洗浄方法。
【請求項２】
請求項１記載のガラス繊維織物の洗浄方法において、前記洗浄液にさらに陰イオン界面活性剤を添加することを特徴とするガラス繊維織物の洗浄方法。
【請求項３】
請求項２記載のガラス繊維織物の洗浄方法において、前記陰イオン界面活性剤がスルホン酸型、硫酸エステル型であることを特徴とするガラス繊維織物の洗浄方法。
【請求項４】
請求項１乃至３いずれか１項記載のガラス繊維織物の洗浄方法において、前記２種以上の非イオン界面活性剤はＨＬＢ値の異なるポリオキシエチレンアルキルエーテルであることを特徴とするガラス繊維の洗浄方法。
【請求項５】
請求項１乃至4いずれか１項記載のガラス繊維織物の洗浄方法において、前記澱粉分解酵素はアミラーゼであることを特徴とするガラス繊維織物の洗浄方法。
【請求項６】
請求項１乃至５いずれか１項記載のガラス繊維織物の洗浄方法において、前記ＨＬＢ値１２．０〜１５．５のＨＬＢ値の異なる２種以上の非イオン界面活性剤は、各々０．０１％〜５．０％の範囲で含むことを特徴とするガラス繊維織物の洗浄方法。
【請求項７】
請求項２乃至６いずれか１項記載のガラス繊維織物の洗浄方法において、前記陰イオン界面活性剤を０．０１％〜５．０％の範囲で含むことを特徴とするガラス繊維織物の洗浄方法。
【請求項８】
請求項１乃至７いずれか１項記載のガラス繊維織物の洗浄方法において、洗浄液のｐＨは、ｐＨ３．０〜ｐＨ８．０に調整することを特徴とするガラス繊維織物の洗浄方法。
【請求項９】
請求項１乃至８いずれか１項記載のガラス繊維織物の洗浄方法により洗浄したガラス繊維織物。
【発明の詳細な説明】
【技術分野】
【０００１】
本発明は、ガラス繊維織物の洗浄方法に関する。
【背景技術】
【０００２】
ガラス繊維は強度、電気絶縁性に優れていることから、住宅設備から電子製品まで、様々な分野で広く用いられている。特にガラス繊維織物は、電気絶縁性に非常に優れていることから、その特性を活かしエポキシ樹脂やポリイミド樹脂と組み合されプリント配線基板材料として用いられている。【０００３】
前記ガラス繊維織物は、以下のようにガラス繊維束を製織することによって得られる。まず、溶融ガラスを紡糸して得られたガラス繊維フィラメントの表面にサイズ剤を被覆処理して集束することにより繊維束（ストランド）を形成する。次に、前記繊維束に、さらに、サイズ剤を被覆処理し、糸切れ、毛羽立ち等を防止した後に製織する。これらの工程で使用される前記サイズ剤は、澱粉、油剤を主原料としている。【０００４】
前記ガラス繊維織物は、樹脂との複合材料とすることにより、ＦＲＰ、積層プリント配線基板用の絶縁体等に用いられる。ここで、前記複合材料は、前記ガラス繊維織物と樹脂との結合を強化するために、前記ガラス繊維織物の表面にカップリング剤が被覆処理されている。【０００５】
ところが、前記ガラス繊維織物の表面に有機物が存在すると、前記カップリング剤の効果が阻害されるので、該ガラス繊維織物では該有機物源となる前記サイズ剤を除去しておく必要がある。サイズ剤が完全に除去できず、クロス汚れが残存している場合には、絶縁体として用いた場合に絶縁体の絶縁抵抗性、耐熱性の点で問題が生じる。【０００６】
従来、前記ガラス繊維織物の表面から前記サイズ剤を除去するために、熱処理（ヒートクリーニング）を行うことが知られている（例えば特許文献１参照）。前記熱処理としては、雰囲気温度が４００℃〜５００℃の加熱炉内に前記ガラス繊維織物を連続的に通しながら前記有機物を加熱分解する連続方式や、前記ガラス繊維織物を巻芯に巻いて雰囲気温度が４００℃〜５００℃の加熱炉内に配置し、該有機物を加熱分解処理するバッチ方式、及び連続方式とバッチ方式とを組み合わせた二段階方式等が知られている。
【先行技術文献】
【特許文献】
【０００７】
【特許文献１】特開２００３−３３５５５５号公報
【特許文献２】特開昭６３−１０７８４４号公報
【特許文献３】特開２００５−１７９８４０号公報
【発明の概要】
【発明が解決しようとする課題】
【０００８】
しかしながら、前記熱処理によれば、ガラス繊維強度が低下することが一般的に知られており、樹脂強化材料として使用するときに不利になるという不都合がある。また、前記熱処理は膨大な熱エネルギーを要するので、製造コストが増大する上、熱源の化石燃料と前記有機物との燃焼により大量の二酸化炭素が排出され、環境に対する負荷が大になるという問題もある。【０００９】
前記熱処理に代わるサイズ剤除去方法として、前記ガラス繊維織物をアミラーゼ等の酵素により処理する技術が提案されている（例えば特許文献２参照）。前記ガラス繊維織物をアミラーゼ等の酵素によりサイズ剤の除去を行う方法では、熱処理を行わないので繊維強度を低下させることはないが、前記サイズ剤を前記熱処理の場合ほど除去することができない。【００１０】
また、ガラス繊維の洗浄に特化したものではないが、非イオン界面活性剤を用いて処理する技術も提案されている（例えば特許文献３参照）。しかしながら、特許文献３に記載の方法をガラス繊維織物に適用した場合には、前記サイズ剤を前記熱処理の場合ほど除去することができない。【００１１】
本発明は、かかる不都合を解消して、熱処理によらず、ガラス繊維織物の表面からのサイズ剤を除去することができるガラス繊維織物の洗浄方法を提供することを目的とする。本発明の方法によれば、熱処理を行わないため、繊維強度の低下を防止することができ、化石燃料を使わないために環境に負荷がかからない。
【課題を解決するための手段】
【００１２】
かかる目的を達成するために、本発明のガラス繊維織物の洗浄方法は、ガラス繊維フィラメントの表面にサイズ剤を被覆処理して形成された繊維束を製織することにより得られたガラス繊維織物のガラス繊維表面からサイズ剤を除去するための洗浄方法であって、該ガラス繊維織物を、澱粉分解酵素とＨＬＢ値１２．０〜１５．５の２種以上の異なるＨＬＢ値を有する非イオン界面活性剤を含む洗浄液に浸漬する第１洗浄処理と、洗浄流体による第２洗浄処理との少なくとも２つの工程で処理することを特徴とする。【００１３】
本発明者らは、洗浄に用いる酵素、界面活性剤の種類及び組合せを詳細に検討した結果、熱処理と同等の洗浄効果を有する洗浄液の組成を見出し、本発明を完成するにいたった。本発明のガラス繊維織物の洗浄方法では、前記ガラス繊維織物に付着しているサイズ剤に含まれる成分を澱粉分解酵素によって分解する。さらに、非イオン界面活性剤が洗浄液に含まれていることにより、酵素浸透性を向上させ、洗浄に要する時間を短縮することが可能になる。このとき、ＨＬＢ値が１２．０〜１５．５の非イオン界面活性剤を複数混合して用いることにより、効果的にサイズ剤を洗浄除去できることが本発明者らにより明らかとなった。本発明者らの見出した特定のＨＬＢ値の組合せの非イオン界面活性剤は、サイズ剤の除去に相乗的に作用し、効果的にサイズ剤を除去する。【００１４】
また、本発明のガラス繊維織物の洗浄方法では、前記洗浄液によって第１洗浄処理された前記ガラス繊維織物を、前記第２洗浄処理する。この結果、前記酵素により含有成分が分解されている前記サイズ剤を、前記ガラス繊維織物の表面から熱処理の場合と同等に除去することができる。【００１５】
また、本発明のガラス繊維織物の洗浄方法によれば、熱処理を行うことがないので、前記ガラス繊維織物の繊維強度を低下させることがなく、しかも熱エネルギーを低減することができるため、二酸化炭素の排出量を低減することができる。【００１６】
さらに、本発明の前記洗浄液には、スルホン酸型や硫酸エステル型のような陰イオン界面活性剤を添加することができる。陰イオン界面活性剤を洗浄液に添加することによって、サイズ剤の再付着が起こらず、より洗浄効果を上げることができる。【００１７】
本発明の非イオン界面活性剤はＨＬＢ値の異なるポリオキシエチレンアルキルエーテルがよい。ポリオキシエチレンアルキルエーテルはＨＬＢ値の異なる界面活性剤が入手しやすい。また、澱粉分解酵素はアミラーゼを用いることができる。サイズ剤の主成分は澱粉であり、アミラーゼによって効果的に分解することができる。
【図面の簡単な説明】
【００１８】
【図１】本発明のガラス繊維織物の洗浄方法の一実施形態を示す説明的断面図。
【図２】異なる洗浄液を用いたときのサイズ剤除去率を示す図。
【図３】サイズ剤除去率及び油剤に対する異なるＨＬＢ値の非イオン性界面活性剤の効果を示す図。
【図４】サイズ剤除去率に対するＨＬＢ値の異なる２種の非イオン性界面活性剤の組み合わせの効果を示す図。
【図５】陰イオン界面活性剤添加のサイズ剤除去率に対する効果を示す図。
【発明を実施するための形態】
【００１９】
次に、添付の図面を参照しながら本発明の実施の形態について詳しく説明する。
【００２０】
まず、本発明の実施形態のガラス繊維織物の洗浄方法を実施する装置について概説する。図１に示すように、第１の巻芯１ａに巻き取られたガラス繊維織物２を引き出し、複数のローラー３を介して搬送する。そして、まず洗浄液槽４に貯留されている澱粉分解酵素及びＨＬＢ値１２．０〜１５．５の２種以上の異なるＨＬＢ値を有する非イオン界面活性剤を含む洗浄液５に浸漬し、第１洗浄処理工程を行う。その後、ガラス繊維織物２は、洗浄流体による第２洗浄処理工程６でガラス織物よりサイズ剤が除去され、乾燥工程７で乾燥された後、第２の巻芯１ｂに巻き取られる。
【００２１】
本発明のガラス繊維織物の洗浄方法では、前記第１洗浄処理工程において超音波処理やバイブロ装置を用いた処理を併用してもよい。これらを併用することによって、より短時間で第１洗浄処理を行うことができる。
【００２２】
また、本発明のガラス繊維織物の前記第２洗浄処理工程において、洗浄処理に用いられる洗浄流体としては、以下に限定されるわけではないが、例えば、水、温水、界面活性剤含有溶液、水蒸気、有機溶剤、オゾン水、亜臨界水、超臨界水、超臨界二酸化炭素等から選択される少なくとも１つの流体を用いることができる。尚、前記界面活性剤含有溶液は、界面活性剤を含有する水溶液であってもよく、界面活性剤と共にアルコール等の有機溶媒を含有する水溶液であってもよい。
【００２３】
また、本発明のガラス繊維織物の洗浄方法の処理方法として、以下に限定されるわけではないが、洗浄流体に波動を加えるようにしたバイブロ装置、超音波振動子、拡散スプレー、ウォーターカーテン、蒸気噴霧、マングル、エアカーテン、マイクロバブル、揺動洗浄等から選択される少なくとも１種の手段により処理することができる。
【００２４】
次に、図１の第１洗浄工程に用いる洗浄液５の界面活性剤の組成について以下詳細に実験結果を示しながら説明する。
【００２５】
まず、サイズ剤の主成分が澱粉であることから、澱粉分解酵素及び界面活性剤を含む洗浄液１、澱粉分解酵素及び２種の界面活性剤を含む洗浄液２を用い、ＩＰＣ規格２１１６、及びＩＰＣ規格１０６のガラスクロスを処理し結果を解析した。
【００２６】
図２は、洗浄液１として、澱粉分解酵素として０．０５％アミラーゼ、界面活性剤として０．０５％ポリオキシエチレンアルキルエーテル（ＨＬＢ１５）、洗浄液２として、洗浄液１に加えて、０．１％ポリオキシエチレンアルキルエーテル（ＨＬＢ１３）を添加した例を示している。
【００２７】
洗浄後、各ガラスクロスはＪＩＳＲ３４２０に従って、強熱減量率を測定した。水のみを用いて洗浄すると、クロスタイプにもよるが、洗浄前の１／１０程度の質量にまで、サイズ剤を除去することができる。この水洗後に残存しているサイズ剤を基準（１００％）とし、水洗の代わりに洗浄液を用いて洗浄し、各洗浄液により除去できたサイズ剤の質量をサイズ剤除去率とした。各洗浄液を用いたときのサイズ剤除去率を図２に示す。
【００２８】
クロスタイプ１０６の場合には、２種の界面活性剤とアミラーゼを添加している洗浄液２を用いた場合には、サイズ剤が１００％除去されている。これは、熱処理（図示せず）によりサイズ剤を除去した場合と同等である。また、クロスタイプ２１１６を用いた場合は、１００％のサイズ除去率は得られなかったが、洗浄液２の洗浄効果のほうが優れている。
【００２９】
すなわち、２種の界面活性剤とアミラーゼを添加している洗浄液２を用いた場合に、いずれのクロスタイプでも、優れたサイズ剤除去率を得ることができる。
【００３０】
データは示さないが、アミラーゼ濃度０．０１％〜５．０％、非イオン性界面活性剤濃度は２種類とも０．０１％〜５．０％の範囲で同様の結果が得られる。
【００３１】
また、洗浄温度は、洗浄液に酵素が含まれていることから、１０℃以下の低温では酵素活性が低く、洗浄に時間がかかる。また、９５℃を超える高温では、酵素が変性し不活化する。また、ここで用いている非イオン性界面活性剤は、高温にすると曇点に達し、作用しなくなる。したがって、洗浄工程の温度は、用いる酵素の至適温度と、用いる非イオン性界面活性剤の曇点を加味して、設定すればよい。
【００３２】
また、洗浄液のｐＨは、弱酸性から中性に調整する。ガラス成分がアルカリによって溶出するため、アルカリ性ではガラス繊維の強度が弱くなる。したがって、洗浄液のｐＨは、ｐＨ３．０〜ｐＨ８．０の弱酸性から中性付近のｐＨであることが好ましい。また、澱粉分解酵素を洗浄液に添加して用いているため、酵素の至適ｐＨ範囲内に調整する必要がある。用いる澱粉分解酵素によって、ｐＨを設定することができるが、ここで用いている澱粉分解酵素、アミラーゼの場合は、ｐＨ５．５〜７．５であれば十分な活性を有するため、ここではｐＨ６．５付近に調整している。
【００３３】
図２に示したように、澱粉分解酵素アミラーゼに加えて、ＨＬＢ値の異なる２種の非イオン性界面活性剤を添加した場合（図２、洗浄液２）は、１種の界面活性剤を添加している洗浄液１に比べ、いずれもサイズ剤除去率は優れていた。ＨＬＢ値は界面活性剤の水と油の親和性の程度を表す値であり、ＨＬＢ値によって界面活性剤の性質や用途もある程度規定されることが知られている。そこで、ＨＬＢ値の違いによるサイズ剤除去効果、複数の界面活性剤の相乗効果の２つの観点から、洗浄効果の解析を行い、優れた洗浄効果を得るためのＨＬＢ値の範囲、組み合わせを検討した。
【００３４】
まず、ＨＬＢ値１０．０〜１７．８までの異なるＨＬＢ値を有する非イオン性界面活性剤０．１％の洗浄液を用いて、サイズ剤除去率を測定した（図３、棒グラフ）。用いた非イオン性界面活性剤は、ポリオキシエチレンアルキルエーテルであり、ＨＬＢ値は図中、１、ＨＬＢ値１０．０；２、ＨＬＢ値１０．７；３、ＨＬＢ値１２．４；４、ＨＬＢ値１２．９；５、ＨＬＢ値１３．６；６、ＨＬＢ値１４．９；７、ＨＬＢ値１５．３；８、ＨＬＢ値１６．９；９、ＨＬＢ値１７．８を示す。
【００３５】
なお、ＨＬＢ値４．９及び８．４のポリオキシエチレンアルキルエーテルも用いたが、洗浄効果は劣っており、いずれも界面活性剤を加えていない水洗のものよりもサイズ剤が付着していた。また、ここではサイズ剤の油剤成分に着目して解析を行っているため、系に澱粉分解酵素を添加していない。データは示していないが、実験室レベルでの解析では、澱粉分解酵素を系に添加しなくても、油剤の付着に関して評価可能であることを確認している。
【００３６】
また、図２と同様に、界面活性剤濃度０．０１％〜５．０％の範囲で、同様の結果が得られる。
【００３７】
図３から明らかなように洗浄効果はＨＬＢ値に依存しており、非イオン界面活性剤を単独で用いた場合、ＨＬＢ値１２．４〜１６．９（図３、３〜８）のものを用いた場合に、サイズ剤除去率は７５％を超えており、この範囲のＨＬＢ値の界面活性剤が効率良くサイズ剤を除去するものと認められる。特にＨＬＢ値１２．９、１３．９、１４．９（図３、4〜６）のものは、サイズ剤除去率がいずれも９０％となっており、洗浄効果が非常に高い。
【００３８】
一般に、積層プリント配線基板等にガラスクロスを用いた場合には、サイズ剤の残存が、その性能を損ねることが知られている。そこで、ガスクロマトグラフ質量分析装置（ＧＣＭＳ−ＱＰ２０１０  ｕｌｔｒａ、島津製作所社製）を用いて、合わせて残存成分の分析を行った。残存している油剤汚れの相対的割合を図３に折れ線グラフで示している。
【００３９】
残存油剤はＨＬＢ値１３．６（図３、５）で低値を示し、ＨＬＢ値１３付近の界面活性剤が非常に効率良く油剤を除去することが明らかとなった。
【００４０】
以上の結果から、ＨＬＢ値１２．０〜１５．５の非イオン性界面活性剤を用いれば、サイズ剤除去率は７５％を超え、残存油剤も比較的低い値であり、効率良くサイズ剤の除去ができる。
【００４１】
ここでは、ポリオキシエチレンアルキルエーテルの例を示したが、本発明の非イオン界面活性剤は、ＨＬＢ値１２．０〜１５．５のＨＬＢ値を有するものであれば、どのようなものを用いてもよく、以下に限定されるものではないが、例えば、ポリオキシエチレンアルキルエーテル、ポリオキシエチレンアルキレンアルキルエーテル、ポリオキシエチレンアルキルフェニルエーテル等を用いることができ、具体的には例えばポリオキシエチレンラウリルエーテル、ポリオキシエチレンステアリルエーテル、ポリオキシエチレンセチルエーテル、ポリオキシエチレンミリステルエーテル、ポリオキシエチレンオクチルフェニルエーテル、ポリオキシエチレンノニルフェニルエーテル等を挙げることができる。
【００４２】
また、各非イオン界面活性剤の濃度は、０．０１％〜５．０％の濃度範囲で用いることにより、十分な洗浄効果を得ることができる。非イオン界面活性剤を洗浄液に加えることによって、サイズ剤に含まれる油剤を効果的に洗浄することが可能となる。
【００４３】
次に、図２で示したように、複数の界面活性剤を加えると、洗浄効果が高いと思われることから、界面活性剤を組み合わせて用い、洗浄効果を解析した。ＨＬＢ値の異なる複数の非イオン性界面活性剤を加え、上記と同様にしてサイズ剤除去率を求めた。表１に、解析に用いた界面活性剤のＨＬＢ値の組合せを、図４に解析結果を示す。
【００４４】
【表１】
2014049877.tif 000003
【００４５】
図４に示すように、ＨＬＢ値１２．９〜１５．３の非イオン性界面活性剤の組合せ（試料３〜６）は、いずれもサイズ剤除去率が９０％以上であり、サイズ剤の除去に非常に効果がある。特に、試料３〜５の組み合わせではサイズ剤除去率が９５％を超えており、極めて洗浄効果に優れていることが示された。
【００４６】
一方、ＨＬＢ値１２．０以下の界面活性剤の組合せ（試料１）、２種の界面活性剤のうち、１種がＨＬＢ値１２.０以下の場合（試料２）では、サイズ剤除去率が低く、実用性がない。
【００４７】
図３に示した結果より、サイズ剤の除去、特に油剤の除去にはＨＬＢ値１２．０〜１６．９の範囲の非イオン界面活性剤が有効に作用する。さらに、図４に示した結果より、ＨＬＢ値１２．０〜１５．５の値の異なる２種以上のＨＬＢ値を有する非イオン界面活性剤を加えれば、さらに有効にサイズ剤を除去することができる。
【００４８】
また、非イオン界面活性剤は、ＨＬＢ値１２．０〜１５．５の範囲内で各々のＨＬＢ値が０．５以上異なるものを用いた方がより強い洗浄効果を得ることができる。
【００４９】
上記非イオン性界面活性剤に関する実験室レベルでの検討結果から、澱粉分解酵素とＨＬＢ値１２．０〜１５．５の２種以上の異なるＨＬＢ値を有する非イオン界面活性剤を含む洗浄液を用いれば、十分な洗浄効果が得られると考えられる。そこで、実際のラインを使用してガラスクロスの洗浄を行い、サイズ剤除去率を測定した。結果を表２に示す。
【００５０】
【表２】
2014049877.tif 000004
【００５１】
ＩＰＣ規格２１１６のガラスクロスの場合には、洗浄液によるサイズ剤除去率が９３．５％であり、満足なサイズ剤除去が行えているとはいえない。しかしながら、ＩＰＣ規格１０８０及び１０６のガラスクロスは、洗浄液によってサイズ剤除去率が１００％であり、十分な洗浄効果が得られている。さらに洗浄時間に関しても、長時間を要する熱処理に比べて極めて短時間に処理を完了することが可能となる。
【００５２】
ＩＰＣ規格２１１６のクロスタイプのものでは、洗浄効果が不十分である。また、実際にラインで行う場合には、図１で示す装置を用いて洗浄を行っているので、洗浄液の効果を高めることができれば、ライン速度を上げることができ、処理時間を短くすることができる。そこで、さらに洗浄効果の高い組成となるように検討を行った。
【００５３】
陰イオンイオン界面活性剤には優れた洗浄力と汚れの再付着防止効果があることが知られている。そこで、上記の洗浄液にさらに陰イオン界面活性剤を添加して、洗浄効果を検討した。
【００５４】
陰イオン界面活性剤としては、スルホン酸型、カルボン酸型、硫酸エステル型、リン酸エステル型等の界面活性剤が存在する。
【００５５】
そこで、どのような陰イオン界面活性剤がサイズ剤除去に効果を有するか検討を行った。ＩＰＣ規格２１１６のクロスタイプを用い、ＨＬＢ値１３の非イオン性界面活性剤、ＨＬＢ値１５の非イオン性界面活性剤の組み合わせを含有する洗浄液に下記の陰イオン界面活性剤を０．１％加え、洗浄しサイズ剤除去率を求めた。結果を表３に示す。なお、各界面活性剤濃度０．０１％〜５．０％の範囲で、同様の結果を得ている。
【００５６】
【表３】
2014049877.tif 000005
【００５７】
上記結果に示すように、スルホン酸型、硫酸エステル型の界面活性剤を、ＨＬＢ値の異なる２種の非イオン性界面活性剤とともに用いた場合には、サイズ剤の除去に対して優れた相乗効果がある。特にスルホン酸型のアルキルベンゼンスルホン酸塩、ジアルキルスルホコハク酸塩、アルキルナフタレンスルホン酸塩、アルフォオレフィンスルホン酸塩、硫酸エステル型のアルキル硫酸エステル塩、ポリオキシエチレンアルキル硫酸エステル塩、高級アルコール硫酸エステル塩、アルキル硫酸トリエタノールアミンは洗浄効果が高い。
【００５８】
上記のように洗浄液には、非イオン界面活性剤の他に陰イオン界面活性剤を０．０１％〜５．０％の濃度範囲で添加することができる。陰イオン界面活性剤を添加することにより、汚れが再付着することが防止され、さらに洗浄効果を増すことができる。陰イオン界面活性剤は、非イオン界面活性剤の総量に対して０．１〜２倍量添加することにより、高い相乗効果が得られ、洗浄効果が増強する。
【００５９】
上記のように、陰イオン界面活性剤をさらに添加することによって、洗浄に相乗効果が得られることから、実際のラインを使用し、ＩＰＣ規格１０６のクロスタイプのものを用い検討を行った。結果を図５に示す。
【００６０】
図５中１、３は陰イオン界面活性剤を添加していないもの、図中、２、４は陰イオン界面活性剤としてアルキル硫酸エステル塩を添加したものを示している。また、ここでは、用いた非イオン性界面活性剤の組み合わせは、ＨＬＢ値１３と１５である。ここでは、アルキル硫酸エステル塩を添加した結果を例示しているが、上記表３で示したように、スルホン酸型、硫酸エステル型の界面活性剤であれば、同様の高い洗浄効果が得られる。また、非イオン界面活性剤の組み合わせも、ＨＬＢ値１２．０〜１５．５の２種以上の異なるＨＬＢ値を有するものであれば、どのような組み合わせを用いても同様の効果を得ることができる。
【００６１】
陰イオン界面活性剤を添加した洗浄液を用いたものでは、サイズ剤除去率が１００％であり、洗浄効果が高いことが示された。図中３、４で示した結果はライン速度を図５中１、２で示した通常の１．５倍の速度に上げて洗浄を行っているものである。ライン速度を上げて、つまり第１洗浄処理工程での処理時間を短くしても、陰イオン界面活性剤を添加して洗浄液で洗浄を行えば十分な洗浄効果が得られている。
【００６２】
したがって、澱粉分解酵素、ＨＬＢ値１２．０〜１５．５の２種以上の異なるＨＬＢ値を有する非イオン界面活性剤、陰イオン界面活性剤を組み合わせて洗浄を行えば、優れた相乗効果を得ることができる。
【００６３】
洗浄効果は、クロスタイプ、界面活性剤の濃度に依存するが、洗浄時間等にも依存する。一般に洗浄液に浸漬している時間が長いほど、サイズ剤除去率は向上する。しかし、図１に示すような実際のラインで洗浄を行う際には洗浄に要する時間も非常に重要である。洗浄効率を考慮に入れると、澱粉分解酵素０．０２％〜１．０％、ＨＬＢ値の異なる２種の非イオン性界面活性剤濃度は各々０．０５％〜２．０％、陰イオン界面活性剤濃度は０．０５％〜２．０％の範囲で洗浄を行うことにより、実際のラインでも十分効率的に洗浄を行うことが可能である。
【００６４】
また、本発明では、澱粉分解酵素としてアミラーゼを用いて結果を示してきたが、澱粉分解酵素としては、アミラーゼ、グルコシダーゼ、グルコアミラーゼ、イソアミラーゼ、プルラナーゼ等を用いることができる。澱粉分解酵素は、一次サイズ剤原料としてどのようなものを用いるかにより、適宜選択すればよい。また、澱粉分解酵素は、全量に対して０．０１％〜５．０％の範囲で含有することにより、サイズ剤の除去を行うことができる。
【００６５】
また、サイズ剤の主原料は澱粉であるが、油脂やタンパク質が含まれていることから、洗浄液には油脂分解酵素やタンパク質分解酵素を含んでいても良い。前記油脂分解酵素としては、リパーゼ等を挙げることができ、前記タンパク質分解酵素としては、プロテアーゼ、ペプチダーゼ、プロテイナーゼ等を挙げることができる。
【００６６】
本発明の洗浄方法によれば、澱粉分解酵素と特定の界面活性剤の組み合わせにより、従来法の熱処理と同等の結果を得ることができる。また、熱処理を行わないことから、ガラス繊維織物の強度が低下することもなく、また、環境に対する負荷も小さい。
【符号の説明】
【００６７】
１ａ、１ｂ・・・巻芯、  ２…ガラス繊維織物、  ３・・・ローラー、  ４・・・洗浄液槽、  ５…洗浄液、  ６…第２洗浄処理工程、  ７…乾燥工程
【図１】
2014049877.tif 000006
【図２】
2014049877.tif 000007
【図３】
2014049877.tif 000008
【図４】
2014049877.tif 000009
【図５】
2014049877.tif 000010
【手続補正書】
【提出日】平成28年3月29日(2016.3.29)
【手続補正１】
【補正対象書類名】特許請求の範囲
【補正対象項目名】全文
【補正方法】変更
【補正の内容】
【特許請求の範囲】
【請求項１】
ガラス繊維フィラメントにより形成された繊維束を製織することにより得られたガラス繊維織物のガラス繊維表面からサイズ剤を除去するための洗浄方法であって、
該ガラス繊維織物を、澱粉分解酵素と、ＨＬＢ値１２．０〜１５．５のＨＬＢ値の異なる２種以上の非イオン界面活性剤を含む洗浄液に浸漬する第１洗浄処理と、洗浄流体による第２洗浄処理との少なくとも２つの工程で処理することを特徴とするガラス繊維織物の洗浄方法。
【請求項２】
請求項１記載のガラス繊維織物の洗浄方法において、前記洗浄液にさらに陰イオン界面活性剤を添加することを特徴とするガラス繊維織物の洗浄方法。
【請求項３】
請求項２記載のガラス繊維織物の洗浄方法において、前記陰イオン界面活性剤がスルホン酸型、硫酸エステル型であることを特徴とするガラス繊維織物の洗浄方法。
【請求項４】
請求項１乃至３いずれか１項記載のガラス繊維織物の洗浄方法において、前記２種以上の非イオン界面活性剤はＨＬＢ値の異なるポリオキシエチレンアルキルエーテルであることを特徴とするガラス繊維の洗浄方法。
【請求項５】
請求項１乃至４いずれか１項記載のガラス繊維織物の洗浄方法において、前記澱粉分解酵素はアミラーゼであることを特徴とするガラス繊維織物の洗浄方法。
【請求項６】
請求項１乃至５いずれか１項記載のガラス繊維織物の洗浄方法において、前記ＨＬＢ値１２．０〜１５．５のＨＬＢ値の異なる２種以上の非イオン界面活性剤は、各々０．０１％〜５．０％の範囲で含むことを特徴とするガラス繊維織物の洗浄方法。
【請求項７】
請求項２乃至６いずれか１項記載のガラス繊維織物の洗浄方法において、前記陰イオン界面活性剤を０．０１％〜５．０％の範囲で含むことを特徴とするガラス繊維織物の洗浄方法。
【請求項８】
請求項１乃至７いずれか１項記載のガラス繊維織物の洗浄方法において、洗浄液のｐＨは、ｐＨ３．０〜ｐＨ８．０に調整することを特徴とするガラス繊維織物の洗浄方法。
【国際調査報告】
2014049877.tif 000011
2014049877.tif 000012
2014049877.tif 000013
2014049877.tif 000014